(57)【要約】【課題】  超音波振動素子に加工を行うことなく、低周波数ではウェイティングをかけずに高感度を維持しつつ、高周波数でのスライス方向の音場のサイドローブ低減を達成する超音波プローブ及びその製造方法を提供する。【解決手段】  短冊形状をなす複数の超音波振動素子１２を、アレイ方向に配列して超音波振動素子列を形成し、各超音波振動素子１２上に複数の層からなる音響整合層１３及び超音波振動素子１２から発せられた超音波をフォーカスするための音響レンズ１４が設置されてなる超音波プローブであって、音響整合層１３の少なくとも一層（１３１）には、ベースとなる樹脂に対して粒子が混入され、前記アレイ方向と直交するスライス方向において、中心領域の前記粒子の平均粒径と端部領域の前記粒子の平均粒径とで異なっている。【選択図】      図１
2006288977.tif 000002
【特許請求の範囲】
【請求項１】
複数の超音波振動素子を、第１の方向に配列して超音波振動素子列を形成し、各超音波振動素子上に複数の層からなる音響整合層及び前記超音波振動素子から発せられた超音波をフォーカスするための音響レンズが設置されてなる超音波プローブであって、
前記音響整合層の少なくとも一層には、ベースとなる樹脂に対して粒子が混入され、前記第１の方向と直交する第２の方向において、中心領域の前記粒子の平均粒径と端部領域の前記粒子の平均粒径とで異なっていることを特徴とする超音波プローブ。
【請求項２】
前記中心領域の前記粒子の平均粒径が、前記端部領域の前記粒子の平均粒径よりも小さいことを特徴とする請求項１に記載の超音波プローブ。
【請求項３】
前記粒子は、前記第２の方向における端部から中心にかけて平均粒径が徐々に小さくなっていくように分布していることを特徴とする請求項１に記載の超音波プローブ。
【請求項４】
前記端部領域での前記粒子の平均粒径は、前記中心領域での前記粒子の平均粒径の２倍〜１０倍の範囲内であることを特徴とする請求項１〜３の何れかに記載の超音波プローブ。
【請求項５】
前記中心領域での前記粒子の平均粒径は、前記音響整合層内での超音波振動素子の中心周波数における波長の、１／４０以下であることを特徴とする請求項４に記載の超音波プローブ。
【請求項６】
前記粒子は、酸化アルミニウム、酸化亜鉛、又はそれらの混合体であることを特徴とする請求項１〜５の何れかに記載の超音波プローブ。
【請求項７】
複数のベース樹脂に対して、それぞれの平均粒径が異なる粒子を混入する混入過程と、
前記粒子が混入された前記ベース樹脂を硬化させる硬化過程と、
硬化させた前記ベース樹脂を積層し、積層した方向に切断して１枚の音響整合層を形成する音響整合層の形成過程と、
超音波振動素子に対して１枚の音響整合層を設置すると共に、前記超音波振動素子から発せられた超音波を前記積層した方向でフォーカスするための音響レンズを設置する設置過程とによって超音波プローブを製造することを特徴とする超音波プローブの製造方法。
【請求項８】
前記粒子が平均粒径の異なる複数種類以上の粒子からなり、その複数種類以上の粒子の混合比を変えて前記混入過程を行ったことを特徴とする請求項７に記載の超音波プローブの製造方法。
【発明の詳細な説明】
【技術分野】
【０００１】
本発明は、超音波プローブ及びその製造方法に関するものである。
【背景技術】
【０００２】
従来より、被検体内を超音波で走査し、被検体内からの反射波から生成した受信信号を基に当該被検体の内部状態を画像化する超音波診断装置がある。このような超音波診断装置は、超音波プローブから被検体内に超音波を送信し、被検体内部で音響インピーダンスの不整合によって生じる反射波を超音波プローブで受信して受信信号を生成する。超音波プローブは、送信信号に基づいて振動して超音波を発生し、反射波を受けて受信信号を生成する超音波振動素子（圧電体）を走査方向に複数個、アレイ状に配設している。
【０００３】
このような超音波振動素子を超音波診断装置で制御する場合、上記走査方向（以下、アレイ方向）では、超音波ビームを収束させるために、各超音波振動素子に対して、遅延時間を持った信号を与えることにより、電子フォーカスを行っている。また、この遅延時間を調整することにより、焦点までの距離を変化させることができる。さらに、一般的にアレイ方向のサイドローブ低減のために、各超音波振動素子の送信電圧及び受信信号の増幅率を変化させ、重み付けをする方法等が用いられている。
【０００４】
一方、アレイ方向と直交するスライス方向では、音響レンズにより生体との音速差を利用して遅延差を与えることにより、ある深さで焦点を形成している。一般に、スライス方向には均一な矩形強度を有するため、アレイ方向で行っているような重み付けを行うことができない。
【０００５】
そこで、スライス厚を均一化し、スライス音場のサイドローブを低減させる方法として、超音波振動素子の中央部分と比較して両端部での信号強度を減少させるために超音波振動素子に重み付けをする方法がある。
【０００６】
例えば、超音波振動素子に重み付けをする方法として、スライス方向に沿って超音波振動素子に溝加工し、圧電体密度に重み付けをする技術（特許文献１）がある。
【０００７】
また、超音波振動素子に重み付けをする方法として、超音波振動素子の中央部分と両端部とで分極強度の分布を持たせることで、超音波振動素子の強度に重み付けをする技術もある（特許文献２）。
【０００８】
さらに、超音波振動素子に重み付けをする方法として、スライス方向に電気的に分割した超音波振動素子に複数の送信回路を接続し駆動電圧を重み付けする技術（特許文献３）や、超音波振動素子の厚みを中央部分では端部に比べ薄くすることにより、周波数ごとに異なるウェイティング特性とする技術もある（特許文献４）。
【０００９】
【特許文献１】特開２００３−９２８８号公報
【特許文献２】特開平７−３８９９９号公報
【特許文献３】特開平５−３８３３５号公報
【特許文献４】特開平７−１０７５９５号公報
【発明の開示】
【発明が解決しようとする課題】
【００１０】
しかしながら、上記特許文献１は超音波振動素子がスライス方向に完全に分割された構造となるために、製造上、超音波振動素子同士の位置決めをする工夫が必要である。代表的な製造方法として非圧電部として樹脂等を充填した後に電極をつける工法があるが、この方法では製造工数の増加、高価格化を招いてしまう。また、強度が低い超音波振動素子をスライス方向にも分割するため、製造歩留まりの低下や、落下衝撃等に対する信頼性も低下する。
【００１１】
また、上記特許文献３は、分極工程の複雑な管理が必要となる上に製造工程も煩雑となるという問題がある。
【００１２】
そして、これらのような周波数軸に対して一様にかかる重み付けでは、本来なるべく高い感度が望まれ、重み付けを行う必要がない低周波数でも重み付けがかかるために、ドップラモードでの感度低下が起こるという問題がある。
【００１３】
また、上記特許文献４では、超音波振動素子や音響整合層を凹面に研磨する必要があり、特性の安定性や加工コストに問題があるのと、低周波では、逆に端部の方が感度が高くなるので、焦点域が狭く、サイドローブが上がり、音場として望ましくないという問題がある。
【００１４】
また、上記特許文献３は、超音波プローブ及び回路の構造が複雑になり、超音波診断装置全体の信頼性の悪化、製造工数の増加、高価格化を招いてしまうという問題がある。
【００１５】
本発明は、以上の問題点に鑑みてなされたものであって、その目的は、超音波振動素子に加工を行うことなく、低周波数ではウェイティングをかけずに高感度を維持しつつ、高周波数でのスライス方向の音場のサイドローブ低減を達成する超音波プローブ及びその製造方法を提供することにある。
【課題を解決するための手段】
【００１６】
上記課題を解決するための、請求項１記載の発明に係る超音波プローブは、複数の超音波振動素子を、第１の方向に配列して超音波振動素子列を形成し、各超音波振動素子上に複数の層からなる音響整合層及び前記超音波振動素子から発せられた超音波をフォーカスするための音響レンズが設置されてなる超音波プローブであって、前記音響整合層の少なくとも一層には、ベースとなる樹脂に対して粒子が混入され、前記第１の方向と直交する第２の方向において、中心領域の前記粒子の平均粒径と端部領域の前記粒子の平均粒径とで異なっていることを特徴とする。
【００１７】
かかる構成とすることにより、超音波振動素子の上面に設けられた複数の音響整合層のうち、少なくとも一層を、ベース樹脂に対して無機物からなる粉末粒子を混入したものとし、この混入粒子の平均粒径を、前記第２の方向（スライス方向）の開口の中央部分と端部で変化させることにより、高周波数での音響整合層の減衰率を変化させることができる。従って、低周波ではほとんど減衰なく音波を送受信でき、高周波数では所望の重み付けを行うことができる。
【００１８】
上記課題を解決するための、請求項２記載の発明に係る超音波プローブは、請求項１に記載の超音波プローブにおいて、前記中心領域の前記粒子の平均粒径が、前記端部領域の前記粒子の平均粒径よりも小さいことを特徴とする。
【００１９】
上記課題を解決するための、請求項３記載の発明に係る超音波プローブは、請求項１に記載の超音波プローブにおいて、前記粒子は、前記第２の方向における端部から中心にかけて平均粒径が徐々に小さくなっていくように分布していることを特徴とする。
【００２０】
上記課題を解決するための、請求項４記載の発明に係る超音波プローブは、請求項１〜３の何れかに記載の超音波プローブにおいて、前記端部領域での前記粒子の平均粒径は、前記中心領域での前記粒子の平均粒径の２倍〜１０倍の範囲内であることを特徴とする。
【００２１】
上記課題を解決するための、請求項５記載の発明に係る超音波プローブは、請求項４に記載の超音波プローブにおいて、前記中心領域での前記粒子の平均粒径は、前記音響整合層内での超音波振動素子の中心周波数における波長の、１／４０以下であることを特徴とする。
【００２２】
上記課題を解決するための、請求項６記載の発明に係る超音波プローブは、請求項１〜５の何れかに記載の超音波プローブにおいて、前記粒子は、酸化アルミニウム、または酸化亜鉛、又はそれらの混合体であることを特徴とする。
【００２３】
上記課題を解決するための、請求項７記載の発明に係る超音波プローブの製造方法は、複数のベース樹脂に対して、それぞれの平均粒径が異なる粒子を混入する混入過程と、前記粒子が混入された前記ベース樹脂を硬化させる硬化過程と、硬化させた前記ベース樹脂を積層し、積層した方向に切断して１枚の音響整合層を形成する音響整合層の形成過程と、超音波振動素子に対して１枚の音響整合層を設置すると共に、前記超音波振動素子から発せられた超音波を前記積層した方向でフォーカスするための音響レンズを設置する設置過程とによって超音波プローブを製造することを特徴とする。
【００２４】
上記課題を解決するための、請求項８記載の発明に係る超音波プローブの製造方法は、請求項７に記載の超音波プローブの製造方法において、前記粒子が平均粒径の異なる複数種類以上の粒子からなり、その複数種類以上の粒子の混合比を変えて前記混入過程を行っ
【発明の効果】
【００２５】
本発明によれば、超音波振動素子の上面に設けられた複数の音響整合層のうち、少なくとも一層を、ベース樹脂に対して無機物からなる粉末粒子を混入したものとし、この混入粒子の平均粒径を、スライス方向の開口の中央部分と端部で変化させることにより、高周波数での音響整合層の減衰率を変化させることができる。それにより、低周波ではほとんど減衰なく音波を送受信でき、高周波数では所望の重み付けを行うことが可能な超音波プローブ及びその製造方法を提供することができる。
【発明を実施するための最良の形態】
【００２６】
以下、本発明の実施形態につき、図面を参照して説明する。
【００２７】
図１は、本発明に係る超音波プローブの一実施形態における構成を示す図であり、図１（ａ）は、本実施形態における超音波プローブの要部の斜視図、図１（ｂ）は、本実施形態における超音波プローブの断面図である。なお、短冊形状をなす超音波振動素子１２の長さ方向をスライス方向（請求項にいう第２の方向）とし、そのスライス方向に直交し、各超音波振動素子１２の幅の方向（配列した方向）をアレイ方向（請求項にいう第１の方向）という。
【００２８】
超音波診断装置では、送受信ユニットにて所望の駆動波形電圧を発生させ、遅延を掛けた電気信号が超音波プローブを構成する各超音波振動素子１２に印加する。超音波プローブでは印加された電気信号を音波に変換して被検体に放射し、被検体からの反射音波を電気信号に変換する。超音波診断装置では、各超音波振動素子１２からの信号に遅延を掛けて加算し、ラスタ毎に輝度変調して画像モニタに表示する。
【００２９】
図１（ａ）、（ｂ）に示すように、本実施形態の超音波プローブ１は、ヘッド部とケーブル、及びコネクタ部からなる。ヘッド部は被検体に向かって、バッキング材１１、超音波振動素子１２、音響整合層１３（第１の音響整合層１３１、第２の音響整合層１３２）、及び音響レンズ１４が順次積層されたものである。
【００３０】
さらに、その側面には、把持および絶縁のため、図示しないケース部材が設けられている。本実施形態の超音波プローブは、超音波振動素子１２及び音響整合層１３は超音波を走査する方向、すなわちアレイ方向に複数分割され配列されている１次元アレイ超音波プローブである。
【００３１】
ここで、超音波振動素子１２は代表的にはＰＺＴ（チタンジルコン酸鉛）を主成分とするセラミックが用いられる。音響レンズ１４は、生体に音響インピーダンスが近く、音速が生体より遅いシリコーンゴム等が用いられる。それぞれの音響インピーダンスは、ＰＺＴが約３０Ｍ  Ｒａｙｌ、シリコーンゴムが約１．５Ｍ  Ｒａｙｌであるので、音響整合層１３の音響インピーダンスとしては、ＰＺＴ側の第１の音響整合層１３１の音響インピーダンスが６〜８Ｍ  Ｒａｙｌ、音響レンズ側の第２の音響整合層１３２の音響インピーダンスが２．５〜３．５Ｍ  Ｒａｙｌ程度に設計される。
【００３２】
第２の音響整合層１３２は、代表的にはエポキシ樹脂等の高分子材料を用いるが、第１の音響整合層１３１としては、一般に、エポキシ等の樹脂に酸化アルミニウム、酸化亜鉛等の無機物、またはタングステン等の金属からなる粉末粒子を混入して音響インピーダンスを調整した上で硬化させたものを用いる。
【００３３】
第１の音響整合層１３１の音響インピーダンスを比較的低くしたい場合は、前記粉末粒子として、酸化アルミニウムが採用され、音響インピーダンスを高くしたい場合は、前記粉末粒子として、比重の高い酸化亜鉛、タングステン等が採用される。また、必要に応じて、それらの粉末を混合して使用することも可能である。
【００３４】
また、音響整合層１３が３層からなる場合は、中間となる第２の音響整合層の音響インピーダンスを４〜６Ｍ  Ｒａｙｌに調整するために、やはりエポキシ樹脂等に同様な粉末粒子を混入したものを用いる。
【００３５】
樹脂に、無機物、金属等の硬い粉末粒子を混入したときの減衰係数の周波数依存性については、例えば、次の文献に述べられている（Ｕｌｔｒａｓｏｎｉｃ  ｐｒｏｐｅｒｔｉｅｓ  ｏｆ  ｔｒａｎｓｄｕｃｅｒ  ｂａｃｋｉｎｇｓ、  Ｃ．Ｍ．Ｓａｙｅｒｓ  ａｎｄ  Ｃ．Ｅ．Ｔａｉｔ、  Ｕｌｔｒａｓｏｎｉｃｓ、  Ｍａｒ．  １９８４）。
【００３６】
図２は、中心周波数１０ＭＨｚの超音波振動素子に２層の音響整合層１３（第１の音響整合層１３１、第２の音響整合層１３２）を接着した場合の、送受信特性である。点線は、第１の音響整合層１３１として、エポキシ樹脂に平均粒径２μｍの酸化アルミニウム粉末を混入し、音響インピーダンスを７Ｍ  Ｒａｙｌに調整したものを用いた場合であり、実線は、第１の音響整合層１３１として、エポキシ樹脂に平均粒径２０μｍの酸化アルミニウム粉末を混入して同等の音響インピーダンスに調整したものを用いた場合である。
【００３７】
上述の文献によれば、粒径のそろった粉末の場合、減衰率は非常に鋭い共振特性を示すので、実線の特性と点線の特性の差は、使用した粉末の粒径分布を反映している。
【００３８】
この現象を利用して、本発明では、次のような実施形態をとる。図３は、本実施形態において、スライス方向に端部の感度を落とすような重み付けをしようとした場合の、音響レンズ面１４側から見た音響整合層１３に粉末粒子を混入した概念図である。
【００３９】
粒子は平均粒径が数μｍ〜数十μｍであるため、もちろん肉眼で観察することはできない。横方向は超音波振動素子１２が配列されたアレイ方向であり、縦方向はスライス方向である。アレイ方向には一様な粒径分布としているが、スライス方向には中央領域に比べ、端部領域での平均粒径を大きくする。
【００４０】
ここで、本実施形態では、音響整合層１３をスライス方向において３等分し、両端の領域を「端部領域」、中央の領域を「中央領域」として定義する。このように、音響整合層１３に混入する粒子の粒径をコントロールする場合、必ずしも３等分でなければならないわけではないが、混入される粒子の粒径がスライス方向に「大→小→大」と徐々に変移するようになっていれば、必要に応じて３等分以上に分けてもよい。
【００４１】
具体的には、音響整合層１３が無減衰の場合の超音波振動素子１２の中心周波数での当該音響整合層１３における波長λに対して、中心領域に混入された粒子の平均粒径がλ／４０以下、端部領域に混入された粒子の平均粒径はλ／２０〜λ／４に設定される。したがって、端部領域での平均粒径は中心領域での平均粒径に比べて２倍から１０倍程度となる。
【００４２】
ここで、中心領域及び端部領域の平均粒径の相関関係については、前述したように、混入する粒子の材質によって特異的な減衰が現れる周波数は異なるものの、一般的には、混入した粒子の粒径がλ／２０からλ／１０になる付近の周波数において強い減衰率が得られる。したがって中心領域での平均粒径をλ／４０以下とすることで、粒径分布を考慮しても、本来の超音波振動素子の特性そのままの通過特性が得られる。
【００４３】
また、一般的に、超音波振動素子の比帯域（中心周波数／帯域幅）は８０％前後であるので、端部領域での平均粒径を中心領域での平均粒径の２倍以上とすることで端部において超音波プローブが持つ高周波成分の減衰率を高くすることが可能となる。一方、端部領域での平均粒径が中心領域での平均粒径の１０倍より大きくなると、本来重み付けをかけたくない低周波成分についても減衰率が高くなり、粒径が音響整合層１３の厚み（λ／４）に近づくため、製造上も好ましくない。
【００４４】
粉末粒子をある程度以上の割合で樹脂に混入した場合、ベース樹脂に比べ音速が上昇するので、混入したサンプルの音速を測定し、適当な粒径分布と混合比に設計しなければならない。
【００４５】
一般に音響整合層１３は中心周波数での波長の１／４程度に設計されるので、中心領域では平均粒径は音響整合層１３の厚みの１／１０以下、端部では１／５〜１倍までの範囲で、どれだけ強く重み付けをかけるかによって、最適に設計される。より具体的には、例えば中心周波数１０ＭＨｚの超音波振動素子の場合には、中央領域では平均粒径約３μｍ、端部領域では平均粒径約２０μｍに設定される。
【００４６】
図４は、本実施形態における超音波振動素子の、音響レンズ１４面近傍における各周波数でのスライス方向音圧分布である。図４を参照して、上記条件による音響整合層１３を用いたことによる重み付け効果を説明する。図４に示すように、低周波数ではほとんど重み付け効果が現れないのに対し、周波数が高くなるに従って、有効口径が狭くなると同時に、有効口径内でも、端部は滑らかに音圧が低下していくことが認められ、重み付け効果が顕れる。
【００４７】
図５は、本実施形態における超音波振動素子の重み付けを行った場合の、各周波数でのスライス方向音場パターンである。低周波数では深部でのフォーカスが強く（音場の広がりが小さく）なり、高周波数では浅部にフォーカスされている。従って、浅部での高分解能が必要な高周波数では浅部の音場が改善され、深部の感度が必要な低周波数では感度を維持できる。
【００４８】
ここで、比較例として、従来の超音波プローブにおける、周波数毎に一定な重み付けを行った場合の各周波数でのスライス方向の音場パターンを図６に示す。図６に示すように、高周波数では本実施形態と同等の音場が得られるが、低周波数では有効口径が制限され、深部でのフォーカスが弱く（音場の広がりが大きく）なっているので、深部の感度が低下する。
【００４９】
このとき、異なった重み付け（例えば、逆ウェイティング）をしたい場合は逆に中央領域の粒径を端部に比べて大きくすることも可能であるが、あまり利用価値はない。また、セクタ型プローブで、アレイ方向にも重み付けしたい場合は、円筒状に粒径分布を変化させることも可能である。
【００５０】
次に、本実施形態における超音波プローブの製造方法について以下に説明する。
【００５１】
まず、中心領域での平均粒径から、端部領域での平均粒径までのｎ種類の粉末粒子を用意する。その材質としては、細かい金属粉の入手が難しいために、酸化アルミニウム、または酸化亜鉛等が好適である。これらを、粒径の小さい方から粒子群Ｆ１〜粒子群Ｆｎとする。
【００５２】
より簡易的には、２種類以上の平均粒径の粉末粒子を準備し、それらの混合比を変えて同時に混合することで、ｎ種類の平均粒径を持つ粉末粒子とすることもできる。
【００５３】
次に、粒子群Ｆ１〜粒子群Ｆｎを、別々にエポキシ等のベース樹脂に所定の重量比で混合し、硬化させる。ベース樹脂と混合粒子の混合比については、平均粒径が変化すると音速が若干変化するため、各粉末粒子によって、混合比を調整すべきである。このように粒子群Ｆを混入した領域を、領域Ｍ１〜領域Ｍｎとする（領域Ｍ１は粒子群Ｆ１が混入されたベース樹脂の領域を示す。）。スライス方向に重み付けをして音場を改善することを目的とする場合、ｎ＝１０程度以上であれば、所望の効果を得られる。
【００５４】
次に、超音波振動素子１２の有効開口幅をＡ、音響整合層１３の幅としては貼り合わせのずれを考慮してＡよりやや大きいＢとすると、開口の中心（中心領域）である領域Ｍ１については、厚み２Ａ／ｎ、領域Ｍ２〜領域Ｍｎ−１については厚みＡ／ｎ、端部領域である領域Ｍｎについては厚み（Ｂ−Ａ（ｎ−１）／ｎ）／２にスライス、研磨する。このようにして得られた個々のベース樹脂を、ベース樹脂片Ｌ１〜ベース樹脂片Ｌｎとする。
【００５５】
次に、間にエポキシ接着剤等の接着剤を薄く塗布して、ベース樹脂片Ｌｎ、ベース樹脂片Ｌｎ−１、・・・・、ベース樹脂片Ｌ２、ベース樹脂片Ｌ１、ベース樹脂片Ｌ２、・・・・、ベース樹脂片Ｌｎ−１、ベース樹脂片Ｌｎの順に積層（ｎ＝１が中心、ｎがスライス方向の端部となる）し、ヒートプレス等の方法を用いて加圧、接着する。
【００５６】
次に、積層した方向と直交する方向（後のアレイ方向）に切断加工し、最終的に音響整合層１３としての所望の厚みに研磨する。本実施形態では開口間を均等な厚みで分割する例を示しているが、より少ない種類で同等の効果を得るため、不均等な厚みとしても良い。
【００５７】
次に、出来上がった音響整合層１３を超音波振動素子１２に接着し、さらに第２の音響整合層１３２を接着、超音波振動素子１２の下面にバッキング材１１を接着した上で、アレイ加工を行う。その上に音響レンズ１４を接着して超音波プローブ１のヘッド部が完成する。
【００５８】
このように製造された超音波プローブの音響レンズ１４は、図１（ｂ）に示すように、第１の音響整合層１３１に混入された粒子径がスライス方向に段階的に変化している。
【００５９】
本実施形態は、セクタ型又はリニア型の平面状のアレイ配列された超音波振動素子１２について説明したが、コンベックス型の湾曲したアレイ配列の超音波振動素子１２の場合は、アレイ加工後、Ｒ形状のバッキング材１１に接着する工程を設ければよい。
【００６０】
また、本実施形態では、音響整合層１３が２層からなる場合に、第１の音響整合層１３１に本発明の構造を適用した例を述べているが、音響整合層１３が３層からなる場合には、第２の音響整合層に本発明の構造を用いたり、あるいは第１の音響整合層及び第２の音響整合層ともに同様の音響整合層を用いることでより強い重み付けを行うことも可能である。
【００６１】
以上述べたように、本発明によれば、浅部での高分解能が必要な高周波数では浅部の音場が改善され、深部の感度が必要な低周波数では感度を維持できるという周波数ごとに異なった重み付けが可能になる。
【００６２】
また、製造工程上は、スライス方向の重み付けを行うために、超音波振動素子にスライス方向に溝加工をしたり、超音波振動素子を層構造にして分極度合いを変化させたり、曲面研磨をしたりといった複雑な製造工程がないため、安価で、信頼性の高い超音波プローブが提供できる。
【００６３】
また電気的には単一の超音波振動素子は単一の電極を持つため、超音波診断装置側での複雑な制御も必要ないため、従来の制御方法のまま、スライス方向の重み付けの効果が得られ、装置のコストダウンと信頼性の維持が可能である。
【００６４】
上述の各実施形態は、本発明の一例であり、本発明は上記実施形態に限定されることはない。また、上述の実施形態では、コンベックス型の穿刺用プローブを例に説明したが、リニア型の穿刺用プローブであっても同様に適用でき、本発明によって得られる効果と同様な効果を得ることができる。また、この他であっても、本発明に係る技術的思想を逸脱しない範囲であれば、設計等に応じて種々の変更が可能である。
【図面の簡単な説明】
【００６５】
【図１】本発明に係る超音波プローブの一実施形態における構成を示す図。
【図２】本発明に係る超音波プローブの一実施形態において、粒径の異なる混合粒子を音響整合層に混入した場合の送受信周波数特性を示す図。
【図３】本発明に係る超音波プローブの一実施形態において、音響整合層に粉末粒子を混入した概念図。
【図４】本発明に係る超音波プローブの一実施形態において、音響レンズ面近傍における各周波数での音響スライス方向の音圧分布を示す図。
【図５】本発明に係る超音波プローブの一実施形態において、超音波プローブの各周波数でのスライス方向の音場パターンを示す図。
【図６】従来の超音波プローブにおいて、周波数毎に一定な重み付けを行った場合の各周波数でのスライス方向の音場パターンを示す図。
【符号の説明】
【００６６】
１  超音波プローブ
１１  バッキング材
１２  超音波振動素子
１３  音響整合層
１３１  第１の音響整合層
１３２  第２の音響整合層
１４  音響レンズ
【図１】
2006288977.tif 000003
【図２】
2006288977.tif 000004
【図３】
2006288977.tif 000005
【図４】
2006288977.tif 000006
【図５】
2006288977.tif 000007
【図６】
2006288977.tif 000008